【事件の表示】
　特許第３１８５３２３号「含浸組成物」の請求項１、２に係る特許に対する特許異議の申立てについて、次のとおり決定する。
【結　論】
　訂正を認める。
　特許第３１８５３２３号の請求項１に係る特許を維持する。
【理　由】
［１］手続の経緯
　本件特許第３１８５３２３号の手続の経緯は、次のとおりである。
　出願日　　　　　平成　４年　２月　３日
　設定登録　　　　平成１３年　５月１１日
　公報発行　　　　平成１３年　７月　９日
　特許異議申立　　平成１３年１２月２１日
　取消理由通知　　平成１４年　３月１８日付
　訂正請求　　　　平成１４年　５月２７日
　特許異議意見書　平成１４年　５月２７日
［２］訂正の適否についての判断
　ア．訂正の内容
　特許権者が求めている訂正の内容は、以下のとおりである。
　訂正事項ａ
　特許請求の範囲の請求項１を削除する。
　訂正事項ｂ
　特許請求の範囲の請求項２の記載を、下記のとおりに訂正する。
「【請求項１】　重合可能な（メタ）アクリル酸エステルおよび重合開始剤を主成分として含有する含浸組成物において、前記組成物にさらに次のａに示される油溶性キレート剤を含有させてなる保存安定性の優れた含浸組成物。
ａ　エチレンジアミン四酢酸の二つの配位子を２−エチルヘキシルアルコールでエステル化した下記構造式で示される化合物。
　【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＨ
　
（ただし、ＲはＣＨ３ＣＨ２ＣＨ２ＣＨ２ＣＨＣＨ２である。）
　　　　　　　　　　　　　　　　　｜
　　　　　　　　　　　　　　　　　Ｃ２Ｈ５　　　　　　　　」
　訂正事項ｃ
　明細書中の【００１０】の【問題点を解決するための手段】の全記載を「前述の目的を達成するため、本発明によれば、重合可能な（メタ）アクリル酸エステルおよび重合開始剤を主成分として含有する含浸組成物において、前記組成物にさらに次のａに示される油溶性キレート剤を含有させることを特徴とする。
ａ　エチレンジアミン四酢酸の二つの配位子を２−エチルヘキシルアルコールでエステル化した下記構造式で示される化合物。
　【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＨ
　
（ただし、ＲはＣＨ３ＣＨ２ＣＨ２ＣＨ２ＣＨＣＨ２である。）
　　　　　　　　　　　　　　　　　｜
　　　　　　　　　　　　　　　　　Ｃ２Ｈ５　　　　　　　　」
と訂正する。
　訂正事項ｄ
　明細書中の【００１３】中の「２−エチルヘキシルアクコール」を、「２−エチルヘキシルアルコール」と訂正する。
　イ．訂正の目的の適否、新規事項の有無及び拡張・変更の存否　
　上記訂正事項ａは、請求項１を削除するものであるから、特許請求の範囲の減縮を目的とするものであり、かつ新規事項を追加するものでも実質的に特許請求の範囲を拡張又は変更するものでもない。
　上記訂正事項ｂにおける、
「【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＲ　」を
「【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＨ　」
とする訂正部分は、エチレンジアミン四酢酸の配位子である四つの酢酸基のうち誤って三つがエステル化されていたのを、二つの酢酸基がエステル化されているように正したものにすぎないから、誤記の訂正を目的とするものである。
　また、請求項１を引用した記載形式を独立形式にするとともに、請求項２の番号を繰り上げて請求項１とする訂正部分は、上記訂正事項ａに整合させて明細書中の記載を訂正するものにすぎないから、明りょうでない記載の釈明を目的とするものである。
　また、含有させる油溶性キレート剤をａ又はｂに示されるものから、ａに示されるもののみにする訂正部分は、含有させる油溶性キレート剤をａのみに限定するものであるから、特許請求の範囲の減縮を目的とするものである。そして、上記訂正事項ｂは、明細書に記載した事項の範囲内において行われるものであって、新規事項を追加するものでも実質的に特許請求の範囲を拡張又は変更するものでもない。
　上記訂正事項ｃは、上記訂正事項ａ及びｂに整合させて明細書中の記載を訂正するものにすぎないから、明りょうでない記載の釈明を目的とするものであり、かつ新規事項を追加するものでも実質的に特許請求の範囲を拡張又は変更するものでもない。
　上記訂正事項ｄは、単なる誤記の訂正を目的とするものであって、新規事項を追加するものでも実質的に特許請求の範囲を拡張又は変更するものでもない。
　ウ．訂正の適否についての結論
　以上のとおりであるから、上記訂正は、特許法第１２０条の４第２項及び第３項で準用する第１２６条第２−３項の規定に適合するので、当該訂正を認める。
［３］特許異議申立についての判断
　ア．本件発明
　本件発明は、訂正明細書の特許請求の範囲の請求項１（以下、「本件発明」という）に記載された次のとおりのものである。
「【請求項１】　重合可能な（メタ）アクリル酸エステルおよび重合開始剤を主成分として含有する含浸組成物において、前記組成物にさらに次のａに示される油溶性キレート剤を含有させてなる保存安定性の優れた含浸組成物。
ａ　エチレンジアミン四酢酸の二つの配位子を２−エチルヘキシルアルコールでエステル化した下記構造式で示される化合物。
　　【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＨ
　
（ただし、ＲはＣＨ３ＣＨ２ＣＨ２ＣＨ２ＣＨＣＨ２である。）
　　　　　　　　　　　　　　　　　｜
　　　　　　　　　　　　　　　　　Ｃ２Ｈ５　　　　　　　」
　イ．特許異議申立理由及び取消理由の概要
　本件発明に対して、特許異議申立人東栄化成（株）は、甲第１号証（以下、「甲１」という）を挙示し、訂正前の特許請求の範囲の請求項１に記載された発明は、甲１：特開昭６２−２８０２８５号公報に記載された発明であるから、特許法第２９条第１項第３号の規定に該当し、特許を受けることができないものである（以下、「取消理由１」という）。また、訂正前の特許請求の範囲の請求項２に記載された発明は、甲１に記載された発明に基づいて、当業者が容易に発明をすることができたものと認められるから、特許法第２９条第２項の規定に違反して特許されたものであり、特許を取り消すべきである（以下、「取消理由２」という）と主張している。
　ウ．甲号証に記載の事項
　甲１には、「改良された樹脂含浸剤組成物」について記載され、
（１−１）「（１）ビニル系単量体を主成分とする樹脂含浸剤組成物において、これに可溶な含窒素腐食抑制剤を０．０１〜５重量％および重合禁止剤を含有することを特徴とする改良された金属用樹脂含浸剤組成物。（２）ビニル単量体が１種以上の（メタ）アクリル酸エステルであることを特徴とする特許請求の範囲第１項に記載の組成物。（３）腐食抑制剤がアミン系化合物及び／又は窒素を含む複素環化合物であることを特徴とする特許請求の範囲第１項又は第２項記載の組成物。（４）腐食抑制剤がベンゾトリアゾール又は…であることを特徴とする特許請求の範囲第３項記載の組成物。」（特許請求の範囲第１〜４項）、
（１−２）「具体的な腐食抑制剤としては、樹脂含浸剤に可溶なアミン系化合物及び／又は窒素を含有する複素環化合物が有効であり、樹脂含浸剤が対象とするアルミニウム、マグネシウム、亜鉛などに対しては、ベンゾトリアゾール、Ｎ，Ｎ，Ｎ’，Ｎ’−テトラキス−（２−ヒドロキシプロピル）エチレンジアミンが顕著な効果を示す。」（第２頁左下欄最終行〜同頁右下欄第６行目）、
（１−３）「本発明において使用し得るビニル系単量体としては、メタクリル酸メチル、アクリル酸メチル、メタクリル酸２−エチルヘキシル、アクリル酸メチル、メタクリル酸２−エチルヘキシル、メタクリル酸ラウリル、メタクリル酸２−ヒドロキシプロピル…などが挙げられる。」（第３頁左上欄第１６行目〜同頁右上欄第５行目）、
（１−４）「又、ビニル系単量体を硬化させるための硬化剤（重合開始剤）としては、ベンゾイルパーオキサイド、ラウロイウルパーオキサイド、…などの有機過酸化物、アゾビスイソブチロニトリル、…などのアゾ化合物が用いられる。」（第３頁右上欄第６〜１７行目）、と記載され、また、
（１−５）実施例１には、メタクリル酸ブチル４０重量部、メタクリル酸２−ヒドロキシエチル４０重量部、ジメタクリル酸エチレングリコール２０重量部、アゾビスイソブチロニトリル０．５重量部からなる組成比率を有するメタクリル酸エステルを主成分とする樹脂含浸剤（組成物１とする）を調整し、該組成物１にアルミニウム片を浸潰し、３５℃におけるポットライフを測定した結果７日であったが、この含浸剤にベンゾトリアゾール０．５重量部及びハイドロキノンモノメチルエーテル（＝重合禁止剤）０．５重量部を加えた含浸剤のポットライフは４０日であった。しかし、ハイドロキノンモノメチルエーテル（＝重合禁止剤）のみ０．５重量部を加えたもののポットライフは１５日であった旨の記載があり、また、実施例２には、Ｎ，Ｎ，Ｎ’，Ｎ’−テトラキス−（２−ヒドロキシプロピル）エチレンジアミンを加えた場合が具体的に記載されている。（第３頁左下欄第１０行目〜第４頁左上欄第１６行目）
　エ．対比・判断
（１）取消理由１について 
　上記訂正事項ａにより、取消理由１の対象となっていた訂正前の特許請求の範囲の請求項１に記載された発明は削除されたため、取消理由１については審理する必要はないものとなった。
（２）取消理由２について 
　本件発明と甲１発明とを対比する。
　本件発明は、金属の鋳造欠陥である巣の封印あるいは金属板積層体の接着に用いられる（メタ）アクリル酸エステルを主成分とした含浸組成物において、保存安定性に優れ、従来技術に存する欠点を改良した含浸組成物の提供を目的として、上記請求項１の構成を採用するものである。
　一方、甲１発明では、上記（１−１）〜（１−５）の記載を含む全記載から明らかなように、多くの要因に基づくゲル化又は粘度上昇を防止するための安定性を樹脂含浸剤に与え、かつ封孔効果における信頼性、加工生産性などの特徴を損なうことなく樹脂含浸剤を改良する目的（第２頁右上欄第１７行目〜同頁左下欄第１４行目参照）の下に、上記（１−１）に記載した構成を採用するものであるから、両者は、目的においては略同じである。
　本件発明と甲１発明の構成を対比すると、甲１発明における「金属用樹脂含浸剤組成物」は、産業上の利用分野からみて本件発明における「含浸組成物」と等価であるから、甲１には、「（メタ）アクリル酸エステルを主成分とする樹脂含浸剤組成物において、これに可溶な含窒素腐食抑制剤であるアミン系化合物及び／又は窒素を含む複素環化合物を０．０１〜５重量％および重合禁止剤を含有することを特徴とする改良された金属用樹脂含浸剤組成物（＝含浸組成物）」に係る発明が記載されている。
　ところで、本件発明における「ａ　エチレンジアミン四酢酸の二つの配位子を２−エチルヘキシルアルコールでエステル化した化合物」は、「アミン系化合物」の概念に属するものであることは自明であり、また、本件明細書の【００１４】には「本発明組成物は前述の成分のほかにさらに、ハイドロキノン、ＢＨＴなどの重合禁止剤、ＥＤＴＡ・２Ｎａ塩、ＥＤＴＡ・４Ｎａ塩等の水溶性キレート剤等を含有してもよい。」という記載があるし、さらに、上記（１−４）、（１−５）の記載内容から明らかなように、甲１発明における（メタ）アクリル酸エステルを主成分とする樹脂含浸剤組成物には当然のことながら重合開始剤が含有されていることを考慮すると、結局、両者は、「重合可能な（メタ）アクリル酸エステルおよび重合開始剤を主成分として含有する含浸組成物において、前記組成物にさらにこれに可溶なアミン系化合物及び／又は窒素を含む複素環化合物（および重合禁止剤）を含有させてなる保存安定性の優れた含浸組成物」である点で一致しているが、下記の点で相違が認められる。
（相違点）含有させるアミン系化合物及び／又は窒素を含む複素環化合物が、本件発明では、エチレンジアミン四酢酸の二つの配位子を２−エチルヘキシルアルコールでエステル化した下記構造式を有する油溶性キレート剤
　　【化１】
　ＲＯＯＣ−ＣＨ２ 　　　　　　　　　　　ＣＨ２−ＣＯＯＲ
　　　　　　　　＼　　　　　　　　　　／
　　　　　　　　　Ｎ−ＣＨ２ＣＨ２−Ｎ
　　　　　　　　／　　　　　　　　　　＼
　ＨＯＯＣ−ＣＨ２ 　　　　　　　　　　　ＣＨ２−ＣＯＯＨ
　
（ただし、ＲはＣＨ３ＣＨ２ＣＨ２ＣＨ２ＣＨＣＨ２である。）
　　　　　　　　　　　　　　　　　｜
　　　　　　　　　　　　　　　　　Ｃ２Ｈ５　　　　　　　
であるのに対して、甲１発明では、そのような記載がない点。
　上記相違点についてみてみると、
　甲１の上記（１−１）〜（１−５）の記載を含む全記載をみても明らかなように、甲１には、ゲル化又は粘度上昇を防止するための安定性を樹脂含浸剤に付与するアミン系化合物及び／又は窒素を含む複素環化合物としては、Ｎ，Ｎ，Ｎ’，Ｎ’−テトラキス−（２−ヒドロキシプロピル）エチレンジアミンやベンゾトリアゾールが具体的に開示されているにすぎず、本件発明で用いているエチレンジアミン四酢酸の二つの配位子を２−エチルヘキシルアルコールでエステル化した油溶性キレート剤については、記載も示唆もするところがない。　
　そして、樹脂含浸剤に安定性を付与する腐食抑制剤として、Ｎ，Ｎ，Ｎ’，Ｎ’−テトラキス−（２−ヒドロキシプロピル）エチレンジアミンやベンゾトリアゾールが、特に顕著な効果を示すものとして甲１の上記（１−２）に記載されているとしても、腐食抑制剤としてのアミン系化合物及び／又は窒素を含む複素環化合物に包含される化合物は多数存在し、その性能や特性も千差万別であって、腐食抑制剤であれば全て樹脂含浸剤に安定性を付与できるというものではない上に、エチレンジアミン四酢酸の二つの配位子を２−エチルヘキシルアルコールでエステル化した油溶性キレート剤がＮ，Ｎ，Ｎ’，Ｎ’−テトラキス−（２−ヒドロキシプロピル）エチレンジアミンやベンゾトリアゾールと並び腐食抑制剤として均等物であるという記載もない以上、本件発明で用いているエチレンジアミン四酢酸の二つの配位子を２−エチルヘキシルアルコールでエステル化した油溶性キレート剤という特定の化合物を選択して想起することは、当業者が容易になし得たものとすることは到底できない。
　さらに、甲１に記載されているＮ，Ｎ，Ｎ’，Ｎ’−テトラキス−（２−ヒドロキシプロピル）エチレンジアミンは水や親水性溶剤と良好な溶解性を示すが、油性物質とは溶解しないものである（このような物性については、被申立人が提出した商品カタログ「アデカポールＭＤ　旭電化工業社製」を参照されたい。）し、また、ベンゾトリアゾールは、本件発明で用いているエチレンジアミン四酢酸の二つの配位子を２−エチルヘキシルアルコールでエステル化した油溶性キレート剤と比較すると、トリメチロールプロパントリメタクリレート及びイソボロニルメタクリレートといった重合性モノマーに対しては完全には溶解しないものである（このような物性については、被申立人が提出した実験成績証明書を参照されたい。）という事実を考慮すると、本件発明で用いているエチレンジアミン四酢酸の二つの配位子を２−エチルヘキシルアルコールでエステル化した油溶性キレート剤は重合可能な（メタ）アクリル酸エステルに対して溶解性であって大量に溶解するので、含浸組成物中に金属粉または金属イオンが多く混入してもこれを除去し得、このため前記組成物の安定性を改良し得るという甲１にはない顕著な効果を奏するものと認められる。
　したがって、本件発明は、甲１に記載も示唆もなく、しかも、その奏する効果も顕著なものである以上、甲１に記載された発明に基づいて当業者が容易に想到し得たものと認めることはできない。
　オ．むすび
　以上のとおりであるから、本件特許異議の申立の理由及び証拠方法によっては、本件請求項１の発明に係わる特許を取り消すことはできない。
　また、他に本件請求項１の発明に係る特許を取り消すべき理由を発見しない。　
　よって、結論のとおり決定する。　
【異議決定日】
平成１４年６月１２日（２００２．６．１２）
【訂正の要旨】
訂正の要旨
　本件訂正請求の要旨は、特許第３１８５３２３号の明細書を、下記のように訂正するものである。
　訂正事項ａ
　特許請求の範囲の請求項１を削除する。
　訂正事項ｂ
　特許請求の範囲の請求項２の記載を、下記のとおりに訂正する。
「【請求項１】　重合可能な（メタ）アクリル酸エステルおよび重合開始剤を主成分として含有する含浸組成物において、前記組成物にさらに次のａに示される油溶性キレート剤を含有させてなる保存安定性の優れた含浸組成物。
ａ　エチレンジアミン四酢酸の二つの配位子を２−エチルヘキシルアルコールでエステル化した下記構造式で示される化合物。
　【化１】
」
　訂正事項ｃ
　明細書中の【００１０】の【問題点を解決するための手段】の全記載を「前述の目的を達成するため、本発明によれば、重合可能な（メタ）アクリル酸エステルおよび重合開始剤を主成分として含有する含浸組成物において、前記組成物にさらに次のａに示される油溶性キレート剤を含有させることを特徴とする。
ａ　エチレンジアミン四酢酸の二つの配位子を２−エチルヘキシルアルコールでエステル化した下記構造式で示される化合物。
　【化１】
」
と訂正する。
　訂正事項ｄ
　明細書中の【００１３】中の「２−エチルヘキシルアクコール」を、「２−エチルヘキシルアルコール」と訂正する。
（５４）【発明の名称】
含浸組成物
（５７）【特許請求の範囲】
　【請求項１】　重合可能な（メタ）アクリル酸エステルおよび重合開始剤を主成分として含有する含浸組成物において、前記組成物にさらに次のａに示される油溶性キレート剤を含有させてなる保存安定性の優れた含浸組成物。
ａ　エチレンジアミン四酢酸の二つの配位子を２−エチルヘキシルアルコールでエステル化した下記構造式で示される化合物。
　【化１】
【発明の詳細な説明】
　【０００１】
　【産業上の利用分野】　本発明は金属の鋳造欠陥である巣の封印あるいは金属板積層体の接着等に用いられる（メタ）アクリル酸エステルを主成分とした含浸組成物に係り、特に保存安定性に優れた含浸組成物に関する。
　【０００２】
　【従来の技術】　多孔質物品、例えば鋳造物、焼結金属部品等は孔中に含浸組成物を含浸して目止めを必要とする場合がある。これは物品使用時に液体または気体の圧力に耐えるようにしたり、密度を高めたり、強度を向上させたり、腐食を防いだり等のために必要であり、さらに塗装またはめっきのための表面処理として必要である。
　【０００３】
　この種の含浸組成物として、従来、重合性（メタ）アクリル酸エステルと、重合開始剤としてのアゾビスニトリルとを主成分とする熱硬化型のもの、あるいは重合性（メタ）アクリル酸エステルと、重合開始剤としての有機過酸化物とを主成分とする嫌気硬化型のもの等が知られている。これら組成物を用いて物品の封孔処理を次のように行う。まず、タンク内に多孔質物品を置き、タンク内を真空にして孔から空気を除いた後、タンク内に前記組成物を注入し、物品を組成物中に含浸させ、常圧にもどすことにより、物品の孔の中に組成物を注入する。次にタンクから多孔質物品をとり出し、この表面に付着している余分な組成物を洗浄して取り除いた後、温水に浸漬させて孔の中の組成物を硬化させ封孔を完了する。
　【０００４】
　さらに、金属板積層体の接着の場合も、前述と同様、含浸組成物中に積層体を含浸させ、積層間に前記組成物を注入して含浸処理を行う。
　【０００５】
　この種の含浸処理では、被含浸物である金属から金属粉や金属イオンが含浸組成物中に混入し易い。金属イオンは酸化還元反応によりラジカルを発生し、含浸組成物中の（メタ）アクリル酸エステルを重合させるので含浸組成物の保存安定性を損なう原因となる。
　【０００６】
　このため、従来、ハイドロキノンやＢＨＴ等のラジカル重合禁止剤を添加して含浸組成物の保存安定性を改良していた。また、（メタ）アクリル酸エステルを主成分とした嫌気性接着剤ではキレート剤を添加して金属イオンを補足することで保存安定性を改良する方法が知られている。（特公昭５１−２０５５５号）
　【０００７】
　【発明が解決しようとする問題点】　しかし、ラジカル重合禁止剤を添加して保存安定性を改良する前者の場合、ラジカル重合禁止剤は保存安定性を改良するが、含浸組成物の硬化時間を遅くし、硬化不良の原因となる。
　【０００８】
　また、キレート剤を添加する後者の方法では、（メタ）アクリル酸エステルの硬化速度を損なうことなく保存安定性が改良できるが、キレート剤は水溶性であるため（メタ）アクリル酸エステルにはほとんど溶解しない。嫌気性接着剤のように使用時まで金属に接触しない場合では、キレート剤の極微量の溶解で保存安定性の改良に効果があるが、（メタ）アクリル酸エステルを主成分とする含浸組成物においては、被含浸物の金属から大量の金属粉や金属イオンが混入するので、従来の水溶性のキレート剤では保存安定性を改良する効果がほとんど発揮されない。
　【０００９】
　そこで、本発明の目的は金属の鋳造欠陥である巣の封印あるいは金属板積層体の接着等に用いられる（メタ）アクリル酸エステルを主成分とした含浸組成物において、保存安定性に優れ、従来技術に存する欠点を改良した含浸組成物を提供することにある。
　【００１０】
　【問題点を解決するための手段】　前述の目的を達成するため、本発明によれば、重合可能な（メタ）アクリル酸エステルおよび重合開始剤を主成分として含有する含浸組成物において、前記組成物にさらに次のａに示される油溶性キレート剤を含有させることを特徴とする。
ａ　エチレンジアミン四酢酸の二つの配位子を２−エチルヘキシルアルコールでエステル化した下記構造式で示される化合物。
　【化２】
　【００１１】
　【発明の具体的説明】　以下、本発明を具体的に説明する。本発明に用いられる重合可能な（メタ）アクリル酸エステルは
　【化３】
（Ｒ１はＨ、ハロゲンおよびＣ数１〜４の低級アルキル）を末端基とするアクリル酸エステルが挙げられ、この代表例として、（メタ）アクリル酸ヒドロキシアルキル、グリシジル（メタ）アクリルレート、エチレングリコールジ（メタ）アクリレート、ジエチレングリコールジ（メタ）アクリレート、トリエチレングリコールジ（メタ）アクリレート、プロピレングリコールジ（メタ）アクリレート、トリプロピレングリコールジ（メタ）アクリレート、トリメチロールプロパントリ（メタ）アクリレート、トリメチロールエタントリ（メタ）アクリレート、テトラメチロールメタンテトラ（メタ）アクリレート、（メタ）アクリル酸とグリコール類と多塩基酸との反応で得られるポリエステル（メタ）アクリレート、エポキシ化合物と（メタ）アクリル酸との反応で得られるエポキシ（メタ）アクリレート、多塩基酸とアミノアルコールを反応させ、次いで（メタ）アクリル酸を反応させて得られるアミド（メタ）アクリレート、ヒドロキシアルキル（メタ）アクリレートとポリイソシアネート化合物と反応して得られるウレタン（メタ）アクリレート、（メタ）アクリル酸テトラヒドロフルフリル、（メタ）アクリル酸ジメチルアミノエチル、（メタ）アクリル酸ジエチルアミノエチル、（メタ）アクリル酸ベンジル、（メタ）アクリル酸シクロヘキシル等があるが、これらの例に限定されるわけではない。
　【００１２】
　また、前述の重合開始剤はアゾニトリル系誘導体または有機過酸化物である。アゾニトリル系誘導体は次の一般式を有する化合物である。
　【化４】
（Ｒ１はＨ、ハロゲンおよびＣ数１〜４の低級アルキル）を末端基とするアクリルまたはｎ−ペンチルであり、Ｒ２はメチル、エチル、ｎ−プロピル、イソ−プロピル、シクロプロピル、カルボキシ−ｎ−プロピル、イソ−ブチル、シクロブチル、ｎ−ペンチル、ネオ−ペンチル、シクロペンチル、シクロヘキシル、フエニル、ベンジル、Ｐ−クロロベンジルまたはＰ−ニトロベンジルである。この代表例、具体例としては例えば２，２′−アゾビスイソ−ブチロニトリルが挙げられる。また、重合性アクリル酸化合物１００重量部に対してこの配合量は０．０５〜１重量部であり、好ましくは０．１〜０．３重量部である。また、有機過酸化物としてはジアシルパーオキサイド、パーオキシエテル、ジアルキルパーオキサイド、ハイドロパーオキサイド、ケントパーオキサイド等が挙げられ、このうち特に好ましい有機過酸化物ハイドロパーオキサイドまたはジアルキルパーオキサイドであり、この配合量は重合性アクリル化合物１００重量部に対して０．１〜１０重量部、好ましくは０．５〜２重量部である。
　【００１３】
　さらに、前記油溶性キレート剤はエチレンジアミン四酢酸の二つの配位子をエステル化したものであって、具体的には例えば、エチレンジアミン四酢酸の配位子である四つの酢酸基のうち二つを２−エチルヘキシルアルコールでエステル化した構造式
　【化５】
を有する油溶性のキレート剤、またはベンゾトリアゾールまたはその誘導体である。この添加量は含浸組成物１００重量部に対して０．０１〜５重量部が好ましい。
　【００１４】
　本発明組成物は前述の成分のほかにさらに、ハイドロキノン、ＢＨＴなどの重合禁止剤、ＥＤＴＡ・２Ｎａ塩、ＥＤＴＡ・４Ｎａ塩等の水溶性キレート剤等を含有してもよい。この配合量は任意の適当量である。
　【００１５】
　【作用】　油溶性のキレート剤は重合可能な（メタ）アクリル酸エステルに対して溶解性であって大量に溶解するので、含浸組成物中に金属粉または金属イオンが多く混入してもこれを除去し得、このため前記組成物の保存安定性を改良し得る。
　【００１６】
　【実施例】　表１に示す各配合を調製した。
　【表１】
　【００１７】
　表１の各配合試料についてキレート剤の溶解状態、安定性および硬化速度を測定し、結果を表１に示した。各試験方法は次のとおりである。
〔試験方法〕
１）キレート剤の溶解状態：肉眼で観察した。
２）安定性：ガラス瓶に、各配合試料５０重量部と、粒径がメッシュ２００の鉄粉を１重量部を混合し、各配合試料の重合促進のため４０℃の恒温槽に放置し、重合するまでの時間を測定した。
３）硬化速度：各配合試料を５ｍｌを試験管にとり、１００℃で１０分間放置し、各配合試料が試験管内で硬化したかどうか確認した。
　【００１８】
　上述の表１に示される測定結果から、本発明にかかる配合試料１〜４はいずれもキレート剤の溶解状態、安定性および硬化速度に関して、水溶性キレート剤を使用した比較試料１〜２およびこれを含まない比較試料３よりも優れていることがわかる。
　【００１９】
　【発明の効果】
　本発明にかかる油溶性のキレート剤は（メタ）アクリル酸エステルに大量に溶解するので、これを含有する本発明の含浸組成物は従来のエチレンジアミン四酢酸の２Ｎａ塩や４Ｎａ塩に比べ、保存安定性の効果が優れ、かつ硬化速度の低下を招かない。